(57)【要約】【課題】インクジェット法での吐出性に優れ、インクジェット装置の詰まりが発生し難い組成物を提供する。【解決手段】式（１）で表され沸点が５０℃以上１５０℃未満であるフッ素化アルコールＡ、式（１）で表され沸点が１５０℃以上３００℃未満であるフッ素化アルコールＢ、及び、電荷輸送性化合物を含み、  前記フッ素化アルコールＡ及び前記フッ素化アルコールＢの合計１００質量部に対する前記フッ素化アルコールＢの割合が、１０質量部〜９０質量部である組成物。  ＣnFＨ2nF+1-mFＦmFＯＨ    （１）（式（１）中、ｎＦは１〜１２の整数であり、ｍＦは１〜２５の整数である。但し、２ｎＦ＋１≧ｍＦである。）【選択図】なし【特許請求の範囲】
【請求項１】
式（１）で表され沸点が５０℃以上１５０℃未満であるフッ素化アルコールＡ、式（１）で表され沸点が１５０℃以上３００℃未満であるフッ素化アルコールＢ、及び、電荷輸送性化合物を含み、
前記フッ素化アルコールＡ及び前記フッ素化アルコールＢの合計１００質量部に対する前記フッ素化アルコールＢの割合が、１０質量部〜９０質量部である組成物。
ＣnFＨ2nF+1-mFＦmFＯＨ    （１）
（式（１）中、ｎＦは１〜１２の整数であり、ｍＦは１〜２５の整数である。但し、２ｎＦ＋１≧ｍＦである。）
【請求項２】
前記フッ素化アルコールＡの沸点と前記フッ素化アルコールＢの沸点との差が、５０℃以内である、請求項１に記載の組成物。
【請求項３】
前記フッ素化アルコールＡにおけるｎＦが１〜１０の整数であり、前記フッ素化アルコールＢにおけるｎＦが４〜１０の整数である、請求項１又は２に記載の組成物。
【請求項４】
前記フッ素化アルコールＡにおけるｍＦが４〜１２の整数であり、前記フッ素化アルコールＢにおけるｍＦが４〜１２の整数である、請求項３に記載の組成物。
【請求項５】
前記フッ素化アルコールＡ及び前記フッ素化アルコールＢが、直鎖のアルコールである、請求項１〜４のいずれか一項に記載の組成物。
【請求項６】
前記電荷輸送性化合物が、
芳香族炭化水素化合物、芳香族複素環式化合物、有機シラン化合物、芳香族炭化水素化合物のアルカリ金属塩及びアルカリ土類金属塩、芳香族複素環式化合物のアルカリ金属塩及びアルカリ土類金属塩、有機シラン化合物のアルカリ金属塩及びアルカリ土類金属塩、
アルカリ金属のハロゲン化物、酸化物塩及び炭酸塩、アルカリ土類金属のハロゲン化物、酸化物塩及び炭酸塩、並びに、金属錯体
からなる群より選ばれる少なくとも１種である、請求項１〜５のいずれか一項に記載の組成物。
【請求項７】
前記電荷輸送性化合物が高分子化合物である、請求項１〜６のいずれか一項に記載の組成物。
【請求項８】
更に水を含む、請求項１〜７のいずれか一項に記載の組成物。
【請求項９】
更に、前記フッ素化アルコールＡ及び前記フッ素化アルコールＢより表面張力が高く、前記フッ素化アルコールＡ及び前記フッ素化アルコールＢより沸点が高い溶媒を含む、請求項１〜８のいずれか一項に記載の組成物。
【請求項１０】
請求項１〜９のいずれか一項に記載の組成物を用いて塗布法により膜を形成する工程を含む、膜の製造方法。
【請求項１１】
請求項１〜９のいずれか一項に記載の組成物を用いて塗布法により層を形成する工程を含む、発光素子の製造方法。
【発明の詳細な説明】
【技術分野】
【０００１】
本発明は、組成物、並びに、該組成物を用いた膜及び発光素子の製造方法に関する。
【背景技術】
【０００２】
有機エレクトロルミネッセンス素子等の発光素子の特性を向上させるために、発光層と電極との間に様々な層を挿入する検討がなされている。例えば、発光層と電極との間に、電子輸送材料を沸点１２０℃未満のフッ素化アルコールに溶解させた溶液を用いて、スピンコート法により形成された電子輸送層を挿入する方法が知られている（特許文献１）。
【先行技術文献】
【特許文献】
【０００３】
【特許文献１】国際公開第２００９／０６３８５０号
【発明の概要】
【発明が解決しようとする課題】
【０００４】
しかしながら、上記溶液を用いてインクジェット法により成膜する場合、上記溶液の吐出性は必ずしも十分ではなく、インクジェット装置の詰まりが発生する場合がある。
そこで、本発明は、インクジェット法での吐出性に優れ、インクジェット装置の詰まりが発生し難い組成物、並びに、該組成物を用いた膜及び発光素子の製造方法を提供することを目的とする。
【課題を解決するための手段】
【０００５】
本発明は、以下の［１］〜［１１］を提供する。
【０００６】
［１］式（１）で表され沸点が５０℃以上１５０℃未満であるフッ素化アルコールＡ、式（１）で表され沸点が１５０℃以上３００℃未満であるフッ素化アルコールＢ、及び、電荷輸送性化合物を含み、
前記フッ素化アルコールＡ及び前記フッ素化アルコールＢの合計１００質量部に対する前記フッ素化アルコールＢの割合が、１０質量部〜９０質量部である組成物。
ＣnFＨ2nF+1-mFＦmFＯＨ    （１）
（式（１）中、ｎＦは１〜１２の整数であり、ｍＦは１〜２５の整数である。但し、２ｎＦ＋１≧ｍＦである。）
［２］前記フッ素化アルコールＡの沸点と前記フッ素化アルコールＢの沸点との差が、５０℃以内である、［１］に記載の組成物。
［３］前記フッ素化アルコールＡにおけるｎＦが１〜１０の整数であり、前記フッ素化アルコールＢにおけるｎＦが４〜１０の整数である、［１］又は［２］に記載の組成物。
［４］前記フッ素化アルコールＡにおけるｍＦが４〜１２の整数であり、前記フッ素化アルコールＢにおけるｍＦが４〜１２の整数である、［３］に記載の組成物。
［５］前記フッ素化アルコールＡ及び前記フッ素化アルコールＢが、直鎖のアルコールである、［１］〜［４］のいずれかに記載の組成物。
［６］前記電荷輸送性化合物が、
芳香族炭化水素化合物、芳香族複素環式化合物、有機シラン化合物、芳香族炭化水素化合物のアルカリ金属塩及びアルカリ土類金属塩、芳香族複素環式化合物のアルカリ金属塩及びアルカリ土類金属塩、有機シラン化合物のアルカリ金属塩及びアルカリ土類金属塩、
アルカリ金属のハロゲン化物、酸化物塩及び炭酸塩、アルカリ土類金属のハロゲン化物、酸化物塩及び炭酸塩、並びに、金属錯体
からなる群より選ばれる少なくとも１種である、［１］〜［５］のいずれかに記載の組成物。
［７］前記電荷輸送性化合物が高分子化合物である、［１］〜［６］のいずれかに記載の組成物。
［８］更に水を含む、［１］〜［７］のいずれかに記載の組成物。
［９］更に、前記フッ素化アルコールＡ及び前記フッ素化アルコールＢより表面張力が高く、前記フッ素化アルコールＡ及び前記フッ素化アルコールＢより沸点が高い溶媒を含む、［１］〜［８］のいずれかに記載の組成物。
［１０］［１］〜［９］のいずれかに記載の組成物を用いて塗布法により膜を形成する工程を含む、膜の製造方法。
［１１］［１］〜［９］のいずれかに記載の組成物を用いて塗布法により層を形成する工程を含む、発光素子の製造方法。
【発明の効果】
【０００７】
本発明によれば、インクジェット法での吐出性に優れ、インクジェット装置の詰まりが発生し難い組成物、並びに、該組成物を用いた有機膜及び発光素子の製造方法を提供することができる。
【０００８】
以下、本発明の好適な実施形態について詳細に説明する。
【０００９】
＜共通する用語の説明＞
本明細書で共通して用いられる用語は、特記しない限り、以下の意味である。
【００１０】
Ｍｅはメチル基、Ｅｔはエチル基、Ｂｕはブチル基、ｉ−Ｐｒはイソプロピル基、ｔ−Ｂｕはｔｅｒｔ−ブチル基を表す。
【００１１】
水素原子は、重水素原子であっても、軽水素原子であってもよい。
【００１２】
金属錯体を表す式中、中心金属との結合を表す実線は、共有結合又は配位結合を意味する。
【００１３】
「高分子化合物」とは、分子量分布を有し、ポリスチレン換算の数平均分子量が１×１０3〜１×１０8である重合体を意味する。
【００１４】
高分子化合物は、ブロック共重合体、ランダム共重合体、交互共重合体、グラフト共重合体のいずれであってもよいし、その他の態様であってもよい。
【００１５】
高分子化合物の末端基は、重合活性基がそのまま残っていると、高分子化合物を発光素子の作製に用いた場合、発光特性又は輝度寿命が低下する可能性があるので、好ましくは安定な基である。高分子化合物の末端基としては、好ましくは主鎖と共役結合している基であり、例えば、炭素−炭素結合を介して高分子化合物の主鎖と結合するアリール基又は１価の複素環基と結合している基が挙げられる。
【００１６】
「低分子化合物」とは、分子量分布を有さず、分子量が１×１０4以下の化合物を意味する。
【００１７】
「構成単位」とは、高分子化合物中に１個以上存在する単位を意味する。
【００１８】
「アルキル基」は、直鎖及び分岐のいずれでもよい。直鎖のアルキル基の炭素原子数は、置換基の炭素原子数を含めないで、例えば１〜５０であり、好ましくは３〜３０であり、より好ましくは４〜２０である。分岐のアルキル基の炭素原子数は、置換基の炭素原子数を含めないで、例えば３〜５０であり、好ましくは３〜３０であり、より好ましくは４〜２０である。
アルキル基は、置換基を有していてもよく、例えば、メチル基、エチル基、プロピル基、イソプロピル基、ブチル基、２−ブチル基、イソブチル基、ｔｅｒｔ−ブチル基、ペンチル基、イソアミル基、２−エチルブチル基、ヘキシル基、ヘプチル基、オクチル基、２−エチルヘキシル基、３−プロピルヘプチル基、デシル基、３，７−ジメチルオクチル基、２−エチルオクチル基、２−ヘキシルデシル基、ドデシル基、及び、これらの基における水素原子が、シクロアルキル基、アルコキシ基、シクロアルコキシ基、アリール基、フッ素原子等で置換された基が挙げられ、例えば、トリフルオロメチル基、ペンタフルオロエチル基、パーフルオロブチル基、パーフルオロヘキシル基、パーフルオロオクチル基、３−フェニルプロピル基、３−（４−メチルフェニル）プロピル基、３−（３，５−ジ−ヘキシルフェニル）プロピル基、６−エチルオキシヘキシル基が挙げられる。
「シクロアルキル基」の炭素原子数は、置換基の炭素原子数を含めないで、例えば３〜５０であり、好ましくは３〜３０であり、より好ましくは４〜２０である。
シクロアルキル基は、置換基を有していてもよく、例えば、シクロヘキシル基、シクロヘキシルメチル基、シクロヘキシルエチル基が挙げられる。
【００１９】
「アリール基」は、芳香族炭化水素から環を構成する炭素原子に直接結合する水素原子１個を除いた残りの原子団を意味する。アリール基の炭素原子数は、置換基の炭素原子数を含めないで、例えば６〜６０であり、好ましくは６〜２０であり、より好ましくは６〜１０である。
アリール基は、置換基を有していてもよく、例えば、フェニル基、１−ナフチル基、２−ナフチル基、１−アントラセニル基、２−アントラセニル基、９−アントラセニル基、１−ピレニル基、２−ピレニル基、４−ピレニル基、２−フルオレニル基、３−フルオレニル基、４−フルオレニル基、２−フェニルフェニル基、３−フェニルフェニル基、４−フェニルフェニル基、及び、これらの基における水素原子が、アルキル基、シクロアルキル基、アルコキシ基、シクロアルコキシ基、アリール基、フッ素原子等で置換された基が挙げられる。
【００２０】
「アルコキシ基」は、直鎖及び分岐のいずれでもよい。直鎖のアルコキシ基の炭素原子数は、置換基の炭素原子数を含めないで、例えば１〜４０であり、好ましくは４〜１０である。分岐のアルコキシ基の炭素原子数は、置換基の炭素原子数を含めないで、例えば３〜４０であり、好ましくは４〜１０である。
アルコキシ基は、置換基を有していてもよく、例えば、メトキシ基、エトキシ基、プロピルオキシ基、イソプロピルオキシ基、ブチルオキシ基、イソブチルオキシ基、ｔｅｒｔ−ブチルオキシ基、ペンチルオキシ基、ヘキシルオキシ基、ヘプチルオキシ基、オクチルオキシ基、２−エチルヘキシルオキシ基、ノニルオキシ基、デシルオキシ基、３，７−ジメチルオクチルオキシ基、ラウリルオキシ基、及び、これらの基における水素原子が、シクロアルキル基、アルコキシ基、シクロアルコキシ基、アリール基、フッ素原子等で置換された基が挙げられる。
「シクロアルコキシ基」の炭素原子数は、置換基の炭素原子数を含めないで、例えば３〜４０であり、好ましくは４〜１０である。
シクロアルコキシ基は、置換基を有していてもよく、例えば、シクロヘキシルオキシ基が挙げられる。
【００２１】
「アリールオキシ基」の炭素原子数は、置換基の炭素原子数を含めないで、例えば６〜６０であり、好ましくは６〜４８である。
アリールオキシ基は、置換基を有していてもよく、例えば、フェノキシ基、１−ナフチルオキシ基、２−ナフチルオキシ基、１−アントラセニルオキシ基、９−アントラセニルオキシ基、１−ピレニルオキシ基、及び、これらの基における水素原子が、アルキル基、シクロアルキル基、アルコキシ基、シクロアルコキシ基、フッ素原子等で置換された基が挙げられる。
【００２２】
「ｐ価の複素環基」（ｐは、１以上の整数を表す。）とは、複素環式化合物から、環を構成する炭素原子又はヘテロ原子に直接結合している水素原子のうちｐ個の水素原子を除いた残りの原子団を意味する。ｐ価の複素環基の中でも、芳香族複素環式化合物から、環を構成する炭素原子又はヘテロ原子に直接結合している水素原子のうちｐ個の水素原子を除いた残りの原子団である「ｐ価の芳香族複素環基」が好ましい。
「芳香族複素環式化合物」は、オキサジアゾール、チアジアゾール、チアゾール、オキサゾール、チオフェン、ピロール、ホスホール、フラン、ピリジン、ピラジン、ピリミジン、トリアジン、ピリダジン、キノリン、イソキノリン、アゾール、ジアゾール、トリアゾール、カルバゾール、アザカルバゾール、ジアザカルバゾール、ジベンゾホスホール等の複素環自体が芳香族性を示す化合物、及び、フェノキサジン、フェノチアジン、ジベンゾボロール、ジベンゾシロール、ベンゾピラン等の複素環自体は芳香族性を示さなくとも、複素環に芳香環が縮環されている化合物を意味する。
【００２３】
１価の複素環基の炭素原子数は、置換基の炭素原子数を含めないで、例えば２〜６０であり、好ましくは４〜２０である。
１価の複素環基は、置換基を有していてもよく、例えば、チエニル基、ピロリル基、フリル基、ピリジル基、ピペリジニル基、キノリニル基、イソキノリニル基、ピリミジニル基、トリアジニル基、及び、これらの基における水素原子が、アルキル基、シクロアルキル基、アルコキシ基、シクロアルコキシ基等で置換された基が挙げられる。
【００２４】
「ハロゲン原子」とは、フッ素原子、塩素原子、臭素原子又はヨウ素原子を示す。
【００２５】
「アミノ基」は、置換基を有していてもよく、置換アミノ基が好ましい。アミノ基が有する置換基としては、アルキル基、シクロアルキル基、アリール基又は１価の複素環基が好ましい。
置換アミノ基としては、例えば、ジアルキルアミノ基、ジシクロアルキルアミノ基及びジアリールアミノ基が挙げられる。
アミノ基としては、例えば、ジメチルアミノ基、ジエチルアミノ基、ジフェニルアミノ基、ビス（４−メチルフェニル）アミノ基、ビス（４−ｔｅｒｔ−ブチルフェニル）アミノ基、ビス（３，５−ジ−ｔｅｒｔ−ブチルフェニル）アミノ基が挙げられる。
【００２６】
「アルケニル基」は、直鎖及び分岐のいずれでもよい。直鎖のアルケニル基の炭素原子数は、置換基の炭素原子数を含めないで、例えば２〜３０であり、好ましくは３〜２０である。分岐のアルケニル基の炭素原子数は、置換基の炭素原子数を含めないで、例えば３〜３０であり、好ましくは４〜２０である。
「シクロアルケニル基」の炭素原子数は、置換基の炭素原子数を含めないで、例えば３〜３０であり、好ましくは４〜２０である。
アルケニル基及びシクロアルケニル基は、置換基を有していてもよく、例えば、ビニル基、１−プロペニル基、２−プロペニル基、２−ブテニル基、３−ブテニル基、３−ペンテニル基、４−ペンテニル基、１−ヘキセニル基、５−ヘキセニル基、７−オクテニル基、及び、これらの基が置換基を有する基が挙げられる。
【００２７】
「アルキニル基」は、直鎖及び分岐のいずれでもよい。アルキニル基の炭素原子数は、置換基の炭素原子を含めないで、例えば２〜２０であり、好ましくは３〜２０である。分岐のアルキニル基の炭素原子数は、置換基の炭素原子を含めないで、例えば４〜３０であり、好ましくは４〜２０である。
「シクロアルキニル基」の炭素原子数は、置換基の炭素原子を含めないで、例えば４〜３０であり、好ましくは４〜２０である。
アルキニル基及びシクロアルキニル基は、置換基を有していてもよく、例えば、エチニル基、１−プロピニル基、２−プロピニル基、２−ブチニル基、３−ブチニル基、３−ペンチニル基、４−ペンチニル基、１−ヘキシニル基、５−ヘキシニル基、及び、これらの基が置換基を有する基が挙げられる。
【００２８】
「アリーレン基」は、芳香族炭化水素から環を構成する炭素原子に直接結合する水素原子２個を除いた残りの原子団を意味する。アリーレン基の炭素原子数は、置換基の炭素原子数を含めないで、例えば６〜６０であり、好ましくは６〜３０であり、より好ましくは６〜１８である。
アリーレン基は、置換基を有していてもよく、例えば、フェニレン基、ナフタレンジイル基、アントラセンジイル基、フェナントレンジイル基、ジヒドロフェナントレンジイル基、ナフタセンジイル基、フルオレンジイル基、ピレンジイル基、ペリレンジイル基、クリセンジイル基、及び、これらの基が置換基を有する基が挙げられ、好ましくは、式（Ａ−１）〜式（Ａ−２０）で表される基である。アリーレン基は、これらの基が複数結合した基を含む。
【００２９】
【化１】
2018125300.tif 000002
【００３０】
【化２】
2018125300.tif 000003
【００３１】
【化３】
2018125300.tif 000004
【００３２】
【化４】
2018125300.tif 000005
［式中、Ｒ及びＲaは、それぞれ独立に、水素原子、アルキル基、シクロアルキル基、アリール基又は１価の複素環基を表す。複数存在するＲ及びＲaは、各々、同一でも異なっていてもよく、Ｒa同士は互いに結合して、それぞれが結合する原子と共に環を形成していてもよい。］
【００３３】
２価の複素環基の炭素原子数は、置換基の炭素原子数を含めないで、例えば２〜６０であり、好ましくは３〜２０であり、より好ましくは４〜１５である。
２価の複素環基は、置換基を有していてもよく、例えば、ピリジン、ジアザベンゼン、トリアジン、アザナフタレン、ジアザナフタレン、カルバゾール、アザカルバゾール、ジアザカルバゾール、ジベンゾフラン、ジベンゾチオフェン、ジベンゾシロール、フェノキサジン、フェノチアジン、アクリジン、ジヒドロアクリジン、フラン、チオフェン、アゾール、ジアゾール、トリアゾールから、環を構成する炭素原子又はヘテロ原子に直接結合している水素原子のうち２個の水素原子を除いた２価の基が挙げられ、好ましくは、式（ＡＡ−１）〜式（ＡＡ−３８）で表される基である。２価の複素環基は、これらの基が複数結合した基を含む。
【００３４】
【化５】
2018125300.tif 000006
【００３５】
【化６】
2018125300.tif 000007
【００３６】
【化７】
2018125300.tif 000008
【００３７】
【化８】
2018125300.tif 000009
【００３８】
【化９】
2018125300.tif 000010
【００３９】
【化１０】
2018125300.tif 000011
【００４０】
【化１１】
2018125300.tif 000012
【００４１】
【化１２】
2018125300.tif 000013
［式中、Ｒ及びＲaは、前記と同じ意味を表す。］
【００４２】
「架橋基」とは、加熱、紫外線照射、近紫外線照射、可視光照射、赤外線照射、ラジカル反応等に供することにより、新たな結合を生成することが可能な基であり、好ましくは、式（Ｂ−１）−式（Ｂ−１７）のいずれかで表される基である。これらの基は、置換基を有していてもよい。
【００４３】
【化１３】
2018125300.tif 000014
【００４４】
「置換基」とは、ハロゲン原子、シアノ基、アルキル基、シクロアルキル基、アリール基、１価の複素環基、アルコキシ基、シクロアルコキシ基、アリールオキシ基、アミノ基、置換アミノ基、アルケニル基、シクロアルケニル基、アルキニル基又はシクロアルキニル基を表す。置換基は架橋基であってもよい。
【００４５】
＜組成物＞
本発明の組成物は、
前記式（１）で表され沸点が５０℃以上１５０℃未満であるフッ素化アルコールＡ、前記式（１）で表され沸点が１５０℃以上３００℃未満であるフッ素化アルコールＢ、及び、電荷輸送性化合物を含み、
前記フッ素化アルコールＡ及び前記フッ素化アルコールＢの合計１００質量部に対する前記フッ素化アルコールＢの割合が、１０質量部〜９０質量部である組成物である。
ここで、フッ素化アルコールＡ及びフッ素化アルコールＢの沸点は、標準気圧下における値である。
【００４６】
フッ素化アルコールＡ及びフッ素化アルコールＢはそれぞれ、本発明の組成物中に、１種単独で含まれていても、２種以上が含まれていてもよい。
【００４７】
・フッ素化アルコール
フッ素化アルコールとは、アルコールにおいて、ヒドロキシル基を構成する水素原子以外の水素原子の一つ以上がフッ素原子に置換された化合物であり、前記式（１）で表される。
【００４８】
フッ素化アルコールＡにおいて、ｎＦは、粘度が良好になるので、好ましくは１〜１０の整数であり、より好ましくは２〜８の整数である。
フッ素化アルコールＢにおいて、ｎＦは、本発明の組成物の乾燥を抑制できるので、好ましくは４〜１０の整数であり、より好ましくは５〜８の整数である。
フッ素化アルコールＡ及びフッ素化アルコールＢの双方において、ｎＦが上記の好ましい範囲を満たすことが特に好ましい。
【００４９】
フッ素化アルコールＡ及びフッ素化アルコールＢにおいて、ｍＦは、本発明の組成物の成膜性が優れるので、好ましくは４〜１２の整数であり、より好ましくは６〜１２の整数であり、更に好ましくは８〜１２の整数である。
フッ素化アルコールＡ及びフッ素化アルコールＢの双方において、ｍＦが上記の好ましい範囲を満たすことが特に好ましい。
【００５０】
フッ素化アルコールＡ及びフッ素化アルコールＢにおいて、ｎＦ及びｍＦは、好ましくは２≦２ｎＦ＋１−ｍＦ≦１０を満たし、より好ましくは２≦２ｎＦ＋１−ｍＦ≦６を満たし、更に好ましくは３≦２ｎＦ＋１−ｍＦ≦６を満たし、特に好ましくは２ｎＦ＋１−ｍＦ＝３を満たす。
【００５１】
式（１）で表されるフッ素化アルコールとしては、１級アルコール、２級アルコール、及び３級アルコールが挙げられ、好ましくは１級アルコールである。
【００５２】
式（１）で表されるフッ素化アルコールは、直鎖のアルコール（即ち、直鎖状の構造を有するアルコール）であっても分岐のアルコール（即ち、分岐状の構造を有するアルコール）であってもよいが、式（１）で表されるフッ素化アルコールの入手が容易であるので、好ましくは直鎖のアルコールである。即ち、フッ素化アルコールＡ及びフッ素化アルコールＢの双方が、直鎖のアルコールであることが好ましい。
【００５３】
フッ素化アルコールＡとしては、例えば、
１Ｈ，１Ｈ−トリフルオロエタノール（沸点：７４〜７５℃）、
１Ｈ，１Ｈ−ペンタフルオロプロパノール（沸点：８１〜８３℃）、
１Ｈ，１Ｈ−ヘプタフルオロブタノール（沸点：９５℃）、
２−（パーフルオロブチル）エタノール（沸点：１４０〜１４３℃）、
１Ｈ，１Ｈ，３Ｈ−テトラフルオロプロパノール（沸点：１０９〜１１０℃）、
１Ｈ，１Ｈ，５Ｈ−オクタフルオロペンタノール（沸点：１４０〜１４１℃）、
２Ｈ−ヘキサフルオロ−２−プロパノール（沸点：５８．６℃）、
１Ｈ，１Ｈ，３Ｈ−ヘキサフルオロブタノール（沸点：１０８〜１１３℃）、
が挙げられる。
【００５４】
フッ素化アルコールＢとしては、例えば、
６−（パーフルオロエチル）ヘキサノール（沸点：１７３℃）、
３−（パーフルオロブチル）プロパノール（沸点：１７９〜１８２℃）、
６−（パーフルオロブチル）ヘキサノール（沸点：２０３〜２１０℃）、
２−（パーフルオロヘキシル）エタノール（沸点：１９５〜２００℃）、
３−（パーフルオロヘキシル）プロパノール（沸点：２０８℃）、
６−（パーフルオロヘキシル）ヘキサノール（沸点：２５０〜２５３℃）、
６−（パーフルオロ−１−メチルエチル）ヘキサノール（沸点：１５５〜１５６℃）、
１Ｈ，１Ｈ，７Ｈ−ドデカフルオロヘプタノール（沸点：１６９〜１７０℃）、
が挙げられる。
【００５５】
フッ素化アルコールＡは、本発明の組成物の粘度を低減することができ、かつ、インクジェット法での吐出性がより優れるので、沸点が８０℃〜１４５℃であることが好ましく、９０℃〜１４５℃であることがより好ましく、１１０℃〜１４５℃であることが更に好ましく、１３５℃〜１４５℃が特に好ましい。
【００５６】
フッ素化アルコールＢは、本発明の組成物のインクジェット装置の詰まりがより発生し難く、かつ、インクジェット法での吐出性がより優れるので、沸点が１６０℃〜３００℃であることが好ましく、１６５℃〜２５０℃であることがより好ましく、１６５℃〜２００℃であることが更に好ましく、１６５℃〜１８５℃であることが特に好ましい。
【００５７】
フッ素化アルコールＡとフッ素化アルコールＢとの沸点の差は、５０℃以内であることが好ましく、５℃〜４５℃であることがより好ましく、１０℃〜４０℃であることがより好ましく、２０℃〜３５℃であることが更に好ましく、２５℃〜３５℃であることが特に好ましい。
【００５８】
本発明の組成物に含まれるフッ素化アルコールＢの割合は、本発明の組成物のインクジェット装置の詰まりがより発生し難く、インクジェット法での吐出性がより優れるので、フッ素化アルコールＡ及びフッ素化アルコールＢの合計１００質量部に対して、２０質量部〜８０質量部であることが好ましく、３０質量部〜７０質量部であることがより好ましい。
【００５９】
・電荷輸送性化合物
電荷輸送性化合物としては、例えば、
フェニレン及びその誘導体、ナフタレン及びその誘導体、アントラセン及びその誘導体、フェナントレン及びその誘導体、ジヒドロフェナントレン及びその誘導体、ナフタセン及びその誘導体、フルオレン及びその誘導体、ピレン及びその誘導体、ペリレン及びその誘導体、クリセン及びその誘導体、並びに、これらから誘導される構成単位を含む高分子化合物に代表される芳香族炭化水素化合物；
オキサジアゾール及びその誘導体、チアジアゾール及びその誘導体、チアゾール及びその誘導体、オキサゾール及びその誘導体、チオフェン及びその誘導体、ピロール及びその誘導体、ホスホール及びその誘導体、フラン及びその誘導体、ピリジン及びその誘導体、ピラジン及びその誘導体、ピリミジン及びその誘導体、トリアジン及びその誘導体、ピリダジン及びその誘導体、キノリン及びその誘導体、イソキノリン及びその誘導体、アゾール及びその誘導体、ジアゾール及びその誘導体、トリアゾール及びその誘導体、カルバゾール及びその誘導体、アザカルバゾール及びその誘導体、ジアザカルバゾール及びその誘導体、ジベンゾホスホール及びその誘導体、フェノキサジン及びその誘導体、フェノチアジン及びその誘導体、ジベンゾボロール及びその誘導体、ジベンゾシロール及びその誘導体、ベンゾピラン及びその誘導体等、並びに、これらから誘導される構成単位を含む高分子化合物に代表される芳香族複素環式化合物；
有機シラン化合物及びこれらから誘導される構成単位を含む高分子化合物；
芳香族炭化水素化合物のアルカリ金属塩及びアルカリ土類金属塩、芳香族複素環式化合物のアルカリ金属塩及びアルカリ土類金属塩、並びに、有機シラン化合物のアルカリ金属塩及びアルカリ土類金属塩；
アルカリ金属のハロゲン化物、酸化物塩及び炭酸塩、並びに、アルカリ土類金属のハロゲン化物、酸化物塩及び炭酸塩；
金属錯体が挙げられる。
【００６０】
これらの中でも、
好ましくは芳香族炭化水素化合物、芳香族複素環式化合物、芳香族炭化水素化合物のアルカリ金属塩若しくはアルカリ土類金属塩、又は、芳香族複素環式化合物のアルカリ金属塩若しくはアルカリ土類金属塩であり、本発明の組成物を用いて得られる発光素子の輝度寿命が優れるので、
より好ましくは芳香族炭化水素化合物のアルカリ金属塩若しくはアルカリ土類金属塩、又は、芳香族複素環式化合物のアルカリ金属塩若しくはアルカリ土類金属塩であり、
更に好ましくは芳香族炭化水素化合物におけるカルボン酸イオンと、アルカリ金属イオン若しくはアルカリ土類金属イオンとから構成されるアルカリ金属塩若しくはアルカリ土類金属塩、又は、芳香族複素環式化合物におけるカルボン酸イオンと、アルカリ金属イオン若しくはアルカリ土類金属イオンとから構成されるアルカリ金属塩若しくはアルカリ土類金属塩である。
【００６１】
電荷輸送性化合物は、本発明の組成物中に、１種単独で含まれていても、２種以上が含まれていてもよい。
【００６２】
電荷輸送性化合物が高分子化合物である場合、該高分子化合物としては、式（ＥＴ−１）で表される構成単位を含む高分子化合物、又は、ポリアニリンが好ましく、式（ＥＴ−１）で表される構成単位を含む高分子化合物がより好ましい。式（ＥＴ−１）で表される構成単位は、高分子化合物中に１種単独で含まれていても、２種以上が含まれていてもよい。
【００６３】
【化１４】
2018125300.tif 000015
［式中、
ｎＥ１は、０以上の整数を表す。
ＡｒE1は、芳香族炭化水素基又は複素環基を表し、これらの基はＲE1以外の置換基を有していてもよい。
ＲE1は、式（ＥＳ−１）で表される基を表す。ＲE1が複数存在する場合、それらは同一でも異なっていてもよい。］
【００６４】
−ＲE2−｛（ＱE1）nE2−ＹE1（ＭE1）aE1（ＺE1）bE1｝mE1    （ＥＳ−１）
［式中、
ｎＥ２は０以上の整数を表し、ａＥ１は１以上の整数を表し、ｂＥ１は０以上の整数を表し、ｍＥ１は１以上の整数を表す。ｎＥ２、ａＥ１及びｂＥ１が複数存在する場合、それらはそれぞれ同一でも異なっていてもよい。但し、ＲE2が単結合である場合、ｍＥ１は１である。また、ａＥ１及びｂＥ１は、式（ＥＳ−１）で表される基の電荷が０となるように選択される。
ＲE2は、単結合、炭化水素基、複素環基又は−Ｏ−ＲE2’を表し（ＲE2’は、炭化水素基又は複素環基を表す。）、これらの基は置換基を有していてもよい。
ＱE1は、アルキレン基、シクロアルキレン基、アリーレン基、酸素原子又は硫黄原子を表し、これらの基は置換基を有していてもよい。ＱE1が複数存在する場合、それらは同一でも異なっていてもよい。
ＹE1は、−ＣＯ2-、−ＳＯ3-、−ＳＯ2-又は−ＰＯ32-を表す。ＹE1が複数存在する場合、それらは同一でも異なっていてもよい。
ＭE1は、アルカリ金属カチオン、アルカリ土類金属カチオン又はアンモニウムカチオンを表し、このアンモニウムカチオンは置換基を有していてもよい。ＭE1が複数存在する場合、それらは同一でも異なっていてもよい。
ＺE1は、Ｆ-、Ｃｌ-、Ｂｒ-、Ｉ-、ＯＨ-、Ｂ（ＲE4）4-、ＲE4ＳＯ3-、ＲE4ＣＯＯ-、ＮＯ3-、ＳＯ42-、ＨＳＯ4-、ＰＯ43-、ＨＰＯ42-、Ｈ2ＰＯ4-、ＢＦ4-又はＰＦ6-を表す。ＲE4は、アルキル基、シクロアルキル基又はアリール基を表し、これらの基は置換基を有していてもよい。ＺE1が複数存在する場合、それらは同一でも異なっていてもよい。］
【００６５】
「炭化水素基」とは、炭化水素から１以上の水素原子を除いた残りの原子団を意味する。
「芳香族炭化水素基」とは、「炭化水素基」の中でも、芳香族化合物から１以上の水素原子を除いた残りの原子団を意味する。
【００６６】
ｎＥ１は、例えば０〜４の整数であり、好ましくは１又は２である。
【００６７】
ＡｒE1で表される芳香族炭化水素基又は複素環基としては、１，４−フェニレン基、１，３−フェニレン基、１，２−フェニレン基、２，６−ナフタレンジイル基、１，４−ナフタレンジイル基、２、７−フルオレンジイル基、３，６−フルオレンジイル基、２，７−フェナントレンジイル基、２，７−カルバゾールジイル基又はチオフェンジイル基から、環を構成する原子に直接結合する水素原子ｎＥ１個を除いた基が好ましく、２，７−フルオレンジイル基又は３，６−フルオレンジイル基から、環を構成する原子に直接結合する水素原子ｎＥ１個を除いた基がより好ましく、ＲE1以外の置換基を有していてもよい。
【００６８】
ＡｒE1が有していてもよいＲE1以外の置換基としては、例えば、ハロゲン原子、シアノ基、アルキル基、シクロアルキル基、アリール基、１価の複素環基、アルコキシ基、シクロアルコキシ基、アリールオキシ基、アミノ基、置換アミノ基、アルケニル基、シクロアルケニル基、アルキニル基、シクロアルキニル基、カルボキシル基及び式（ＥＳ−３）で表される基が挙げられ、アルキル基が好ましい。
【００６９】
−Ｏ−（Ｃn'Ｈ2n'Ｏ）nx−Ｃm'Ｈ2m'+1    （ＥＳ−３）
［式中、ｎ’、ｍ’及びｎｘは、それぞれ独立に、１以上の整数を表す。］
【００７０】
ｎ’は、例えば１〜１０の整数であり、好ましくは１〜６の整数であり、より好ましくは２又は３である。
ｍ’は、例えば１〜１０の整数であり、好ましくは１〜６の整数であり、より好ましくは１又は２である。
ｎｘは、例えば１〜１０の整数であり、好ましくは１〜６の整数であり、より好ましくは２〜４の整数である。
【００７１】
ｎＥ２は、例えば０〜１０の整数であり、好ましくは０〜８の整数であり、より好ましくは０〜２の整数である。
ａＥ１は、例えば１〜１０の整数であり、好ましくは１〜５の整数であり、より好ましくは１又は２である。
ｂＥ１は、例えば０〜１０の整数であり、好ましくは０〜４の整数であり、より好ましくは０又は１である。
ｍＥ１は、例えば１〜５の整数であり、好ましくは１又は２であり、より好ましくは１である。
【００７２】
ＲE2が−Ｏ−ＲE2’の場合、式（ＥＳ−１）で表される基は、下記式で表される基である。
−Ｏ−ＲE2’−｛（ＱE1）nE2−ＹE1（ＭE1）aE1（ＺE1）bE1｝mE1
【００７３】
ＲE2としては、炭化水素基又は複素環基が好ましく、芳香族炭化水素基又は芳香族複素環基がより好ましく、芳香族炭化水素基が更に好ましい。
【００７４】
ＲE2が有していてもよい置換基としては、アルキル基、シクロアルキル基、アリール基、１価の複素環基及び式（ＥＳ−３）で表される基が挙げられ、式（ＥＳ−３）で表される基が好ましい。
【００７５】
ＱE1としては、アルキレン基、アリーレン基又は酸素原子が好ましく、アルキレン基又は酸素原子がより好ましい。
【００７６】
ＹE1としては、−ＣＯ2-、−ＳＯ3-又は−ＰＯ32-が好ましく、−ＣＯ2-がより好ましい。
【００７７】
ＭE1で表されるアルカリ金属カチオンとしては、例えば、Ｌｉ+、Ｎａ+、Ｋ+、Ｒｂ+、Ｃｓ+が挙げられ、Ｋ+、Ｒｂ+又はＣｓ+が好ましく、Ｃｓ+がより好ましい。
ＭE1で表されるアルカリ土類金属カチオンとしては、例えば、Ｂｅ2+、Ｍｇ2+、Ｃａ2+、Ｓｒ2+、Ｂａ2+が挙げられ、Ｍｇ2+、Ｃａ2+、Ｓｒ2+又はＢａ2+が好ましく、Ｂａ2+がより好ましい。
ＭE1としては、アルカリ金属カチオン又はアルカリ土類金属カチオンが好ましく、アルカリ金属カチオンがより好ましい。
【００７８】
ＺE1としては、Ｆ-、Ｃｌ-、Ｂｒ-、Ｉ-、ＯＨ-、Ｂ（ＲE4）4-、ＲE4ＳＯ3-、ＲE4ＣＯＯ-又はＮＯ3-が好ましく、Ｆ-、Ｃｌ-、Ｂｒ-、Ｉ-、ＯＨ-、ＲE4ＳＯ3-又はＲE4ＣＯＯ-が好ましい。ＲE4としては、アルキル基が好ましい。
【００７９】
式（ＥＳ−１）で表される基としては、例えば、下記式で表される基が挙げられる。
【００８０】
【化１５】
2018125300.tif 000016
【００８１】
【化１６】
2018125300.tif 000017
［式中、Ｍ+は、Ｌｉ+、Ｎａ+、Ｋ+、Ｃｓ+又はＮ（ＣＨ3）4+を表す。Ｍ+が複数存在する場合、それらは同一でも異なっていてもよい。］
【００８２】
式（ＥＴ−１）で表される構成単位としては、例えば、式（ＥＴ−３１）〜式（ＥＴ−３８）で表される構成単位が挙げられ、式（ＥＴ−３１）又は式（ＥＴ−３３）で表される構成単位が好ましい。
【００８３】
【化１７】
2018125300.tif 000018
【００８４】
【化１８】
2018125300.tif 000019
【００８５】
【化１９】
2018125300.tif 000020
【００８６】
電荷輸送性化合物が高分子化合物である場合、該高分子化合物は、例えば、特開２００９−２３９２７９号公報、特開２０１２−０３３８４５号公報、特開２０１２−２１６８２１号公報、特開２０１２−２１６８２２号公報、特開２０１２−２１６８１５号公報に記載の方法に従って合成することができる。
【００８７】
電荷輸送性化合物が低分子化合物である場合、該低分子化合物としては、式（Ｈ−１）で表される化合物が好ましい。
【００８８】
【化２０】
2018125300.tif 000021
［式中、
ｎH3は、０以上の整数を表す。
ｎH1は、０又は１を表す。ｎH1が複数存在する場合、それらは同一でも異なっていてもよい。
ｎH2は、０又は１を表す。複数存在するｎH2は、同一でも異なっていてもよい。
ＬH1は、アリーレン基もしくは２価の複素環基からｎＥ３個の水素原子を除いた基、−［Ｃ（ＲH11）2］ｎH11−で表される基、又は、−［Ｐ（＝Ｏ）（ＲH12）］ｎH12−で表される基を表し、これらの基はＲE3以外の置換基を有していてもよい。ＬH1が複数存在する場合、それらは同一でも異なっていてもよい。
ｎH11及びｎH12は、それぞれ独立に、１以上１０以下の整数を表す。ＲH11及びＲH12は、それぞれ独立に、水素原子、アルキル基、シクロアルキル基、アルコキシ基、シクロアルコキシ基、アリール基又は１価の複素環基を表し、これらの基は置換基を有していてもよい。複数存在するＲH11は、同一でも異なっていてもよく、互いに結合して、それぞれが結合する炭素原子とともに環を形成していてもよい。複数存在するＲH12は、同一でも異なっていてもよく、互いに結合して、それぞれが結合する炭素原子とともに環を形成していてもよい。
ｎＥ３は０以上の整数を表す。但し、ＬH1が−［Ｃ（ＲH11）2］ｎH11−で表される基、又は、−［Ｐ（＝Ｏ）（ＲH12）］ｎH12−で表される基である場合、ｎＥ３は０を表す。ｎＥ３が複数存在する場合、それらは同一でも異なっていてもよい。
ＲE3は、前述の式（ＥＳ−１）で表される基を表す。ＲE3が複数存在する場合、それらは同一でも異なっていてもよい。
ＬH2は、−Ｎ（−ＬH21−ＲH21）−で表される基を表す。ＬH2が複数存在する場合、それらは同一でも異なっていてもよい。
ＬH21は、単結合、アリーレン基又は２価の複素環基を表し、これらの基は置換基を有していてもよい。ＲH21は、水素原子、アルキル基、シクロアルキル基、アリール基又は１価の複素環基を表し、これらの基は置換基を有していてもよい。
ＡｒH1はアリール基又は１価の複素環基からｎＥ４個の水素原子を除いた基を表し、これらの基はＲE4以外の置換基を有していてもよい。
ＡｒH2は、アリール基又は１価の複素環基からｎＥ５個の水素原子を除いた基を表し、これらの基はＲE5以外の置換基を有していてもよい。
ｎＥ４及びｎＥ５は、それぞれ独立に、０以上の整数を表す。
ＲE4、及びＲE5は、それぞれ独立に、前述の式（ＥＳ−１）で表される基を表す。複数存在するＲE4は、同一でも異なっていてもよい。複数存在するＲE5は、同一でも異なっていてもよい。］
【００８９】
ｎH3は、例えば、０以上１０以下の整数であり、好ましくは０以上５以下の整数であり、更に好ましくは１以上３以下の整数であり、特に好ましくは１である。
【００９０】
ｎH1は、好ましくは１である。
【００９１】
ｎH2は、好ましくは０である。
【００９２】
ｎH11は、好ましくは１以上５以下の整数であり、より好ましくは１以上３以下の整数であり、更に好ましくは１である。
【００９３】
ｎH1２は、好ましくは１以上５以下の整数であり、より好ましくは１以上３以下の整数であり、更に好ましくは１である。
【００９４】
ＬH1は、低分子化合物の電荷輸送性の観点からは、アリーレン基又は２価の複素環基からｎＥ３個の水素原子を除いた基であることが好ましく、フッ素化アルコールに対する溶解性の観点からは、−［Ｐ（＝Ｏ）（ＲH12）］ｎH12−で表される基であることが好ましい。
【００９５】
ＬH1がアリーレン基又は２価の複素環基からｎＥ３個の水素原子を除いた基である場合、ＬH1は、式（Ａ−１）〜式（Ａ−３）、式（Ａ−８）〜式（Ａ−１０）、式（ＡＡ−１）〜式（ＡＡ−６）、式（ＡＡ−１０）〜式（ＡＡ−２１）又は式（ＡＡ−２４）〜式（ＡＡ−３８）で表される基からｎＥ３個の水素原子を除いた基であることが好ましく、式（Ａ−１）、式（Ａ−２）、式（ＡＡ−２）、式（ＡＡ−４）又は式（ＡＡ−１４）で表される基からｎＥ３個の水素原子を除いた基であることがより好ましい。
【００９６】
ＬH1が有していてもよい置換基としては、ハロゲン原子、アルキル基、シクロアルキル基、アルコキシ基、シクロアルコキシ基、アリール基又は１価の複素環基が好ましく、アルキル基、アリール基又は１価の複素環基がより好ましく、これらの基は更に置換基を有していてもよい。
【００９７】
ＬH21は、単結合又はアリーレン基であることが好ましく、単結合であることがより好ましく、このアリーレン基は置換基を有していてもよい。
【００９８】
ＬH21で表されるアリーレン基又は２価の複素環基は、式（Ａ−１）〜式（Ａ−３）、式（Ａ−８）〜式（Ａ−１０）、式（ＡＡ−１）〜式（ＡＡ−６）、式（ＡＡ−１０）〜式（ＡＡ−２１）又は式（ＡＡ−２４）〜式（ＡＡ−３８）で表される基であることが好ましく、式（Ａ−１）、式（Ａ−２）、式（ＡＡ−２）、式（ＡＡ−４）又は式（ＡＡ−１４）で表される基であることがより好ましい。
【００９９】
ＲH21は、アリール基又は１価の複素環基であることが好ましく、これらの基は置換基を有していてもよい。
【０１００】
ＲH21で表されるアリール基又は１価の複素環基は、フェニル基、スピロビフルオレニル基、ピリジル基、ピリミジニル基、トリアジニル基、ジベンゾチエニル基、ジベンゾフリル基、カルバゾリル基又はアザカルバゾリル基であることが好ましく、フェニル基、ピリジル基、カルバゾリル基又はアザカルバゾリル基であることがより好ましい。
【０１０１】
ＲH21が有していてもよい置換基としては、アルキル基、シクロアルコキシ基、アルコキシ基又はシクロアルコキシ基、アルキル基又はシクロアルコキシ基が好ましく、これらの基は更に置換基を有していてもよい。
【０１０２】
ＡｒH1で表されるアリール基又は１価の複素環基からｎＥ４個の水素原子を除いた基は、フェニル基、スピロビフルオレニル基、ピリジル基、ピリミジニル基、トリアジニル基、ジベンゾチエニル基、ジベンゾフリル基、カルバゾリル基又はアザカルバゾリル基からｎＥ４個の水素原子を除いた基であることが好ましく、フェニル基、ピリジル基、カルバゾリル基又はアザカルバゾリル基からｎＥ４個の水素原子を除いた基であることがより好ましい。
【０１０３】
ＡｒH2で表されるアリール基又は１価の複素環基からｎＥ５個の水素原子を除いた基は、フェニル基、スピロビフルオレニル基、ピリジル基、ピリミジニル基、トリアジニル基、ジベンゾチエニル基、ジベンゾフリル基、カルバゾリル基又はアザカルバゾリル基からｎＥ５個の水素原子を除いた基であることが好ましく、フェニル基、ピリジル基、カルバゾリル基又はアザカルバゾリル基からｎＥ５個の水素原子を除いた基であることがより好ましい。
【０１０４】
ＡｒH1及びＡｒH2が有していてもよい置換基の定義及び例は、ＲH21が有していてもよい置換基の定義及び例と同様である。
【０１０５】
式（Ｈ−１）で表される化合物は、式（Ｈ−２）で表される化合物であることが好ましい。
【０１０６】
【化２１】
2018125300.tif 000022
［式中、ｎH3、ＬH1、ｎＥ３、ＲE3、ＡｒH1、ＡｒH2、ｎＥ４、ｎＥ５、ＲE4及びＲE5は、前記と同じ意味を表す。］
【０１０７】
ｎＥ３、ｎＥ４及びｎＥ５の少なくとも１つは、１以上の整数であることが好ましい。
【０１０８】
式（Ｈ−１）で表される化合物としては、式（Ｈ−１０１）〜式（Ｈ−１１６）で表される化合物が例示される。
【０１０９】
【化２２】
2018125300.tif 000023
【０１１０】
【化２３】
2018125300.tif 000024
【０１１１】
【化２４】
2018125300.tif 000025
【０１１２】
【化２５】
2018125300.tif 000026
【０１１３】
【化２６】
2018125300.tif 000027
［式中、Ｍ+は、Ｌｉ+、Ｎａ+、Ｋ+、Ｃｓ+又はＮ（ＣＨ3）4+を表す。Ｍ+が複数存在する場合、それらは同一でも異なっていてもよい。］
【０１１４】
本発明の組成物に含まれる電荷輸送性化合物の割合は、インクジェット法での吐出性がより優れるので、組成物１００質量部に対して、０．０１質量部〜１０質量部であることが好ましく、０．０５質量部〜５質量部であることがより好ましく、０．０５質量部〜２質量部であることが更に好ましい。
【０１１５】
本発明の組成物に含まれる電荷輸送性化合物は、本発明の組成物を用いて成膜される膜の平坦性の観点からは、高分子化合物であることが好ましく、インクジェット法での吐出性の観点からは、低分子化合物であることが好ましい。
【０１１６】
本発明の組成物は、フッ素化アルコールＡ、フッ素化アルコールＢ、及び、電荷輸送性化合物以外の任意成分を含んでいてもよい。
任意成分としては、フッ素化アルコールＡ及びフッ素化アルコールＢより表面張力が高く、フッ素化アルコールＡ及びフッ素化アルコールＢよりも沸点が高い溶媒（以下、「溶媒Ｃ」とも言う。）、並びに、水が挙げられる。
【０１１７】
溶媒Ｃは、本発明の組成物中に、１種単独で含まれていても、２種以上が含まれていてもよい。
【０１１８】
本発明の組成物は、組成物を成膜する際のシュリンク（即ち、塗布成膜された組成物を乾燥する際、膜が収縮し、乾燥後の膜の面積が、乾燥前の膜の面積よりも縮小する現象）を抑制できるので、任意成分として、更に、溶媒Ｃを含むことが好ましい。
【０１１９】
フッ素化アルコールＡ及びフッ素化アルコールＢのうちの表面張力が最も高いものと、溶媒Ｃのうちの表面張力が最も低いものとの表面張力の差は、１０ｍＮ/ｍ〜７０ｍＮ/ｍであることが好ましく、１５ｍＮ/ｍ〜７０ｍＮ/ｍであることがより好ましく、２０ｍＮ/ｍ〜６５ｍＮ/ｍであることが更に好ましい。
【０１２０】
フッ素化アルコールＢのうちの沸点が最も高いものの沸点と、溶媒Ｃのうちの沸点が最も低いものとの差は、５℃〜５０℃であることが好ましく、１０℃〜４０℃であることがより好ましい。
【０１２１】
溶媒Ｃとしては、例えば、ｏ−ジクロロベンゼン等の塩素溶媒；アニソール、４−メチルアニソール等のエーテル溶媒；メシチレン、ｎ−ヘキシルベンゼン、シクロヘキシルベンゼン等の芳香族炭化水素溶媒；ｎ−ノナン、ｎ−デカン、ｎ−ドデカン、ビシクロヘキシル等の脂肪族炭化水素溶媒；シクロヘキサノン、アセトフェノン等のケトン溶媒；エチルセルソルブアセテート、安息香酸メチル、酢酸フェニル等のエステル溶媒；グリセリン等の多価アルコール溶媒；シクロヘキサノール等の非フッ素化アルコール溶媒、エチレングリコール、１，２−プロパンジオール、１，３−プロパンジオール、１，４−ブタンジオール等のジオール溶媒；エチルカルビトール、メチルカルビトール等のアルコキシアルコール溶媒；２，２，３，３，４，４，５，５−オクタフルオロ−１，６−ヘキサンジオール等のフッ素化ジオール溶媒；ジメチルスルホキシド等のスルホキシド溶媒；Ｎ−メチル−２−ピロリドン、Ｎ，Ｎ−ジメチルホルムアミド等のアミド溶媒；ブタン酸等のカルボン酸系溶媒；ヘキサンニトリル等のニトリル溶媒が挙げられる。
【０１２２】
これらの中でも、フッ素化アルコールＡ及びフッ素化アルコールＢとの親和性が良好であるので、ケトン溶媒、エステル溶媒、非フッ素化アルコール溶媒、ジオール溶媒、フッ素化ジオール溶媒、スルホキシド溶媒、アミド溶媒、又は、カルボン酸溶媒が好ましく、エステル溶媒、非フッ素化アルコール溶媒、ジオール溶媒、又は、フッ素化ジオール溶媒がより好ましく、フッ素化ジオール溶媒、又は、ジオール溶媒が更に好ましい。
【０１２３】
本発明の組成物に含まれる溶媒Ｃの割合は、組成物を塗布成膜する際の濡れ性が優れるので、組成物１００質量部に対して、０．１質量部〜２０質量部であることが好ましく、０．５質量部〜１０質量部であることがより好ましい。
【０１２４】
本発明の組成物は、組成物の粘度を下げることができるので、任意成分として、更に、水を含むことが好ましい。
【０１２５】
本発明の組成物に含まれる水の割合は、組成物の粘度を低減し、組成物の均一性を保つことができるので、組成物１００質量部に対して、０．５質量部〜１０質量部であることが好ましく、１質量部〜５質量部であることがより好ましい。
【０１２６】
＜膜の製造方法＞
本発明の膜の製造方法は、本発明の組成物を用いて塗布法により膜を形成する工程を含む。
【０１２７】
塗布法としては、例えば、スピンコート法、キャスティング法、グラビア印刷法、バーコート法、スリットコート法、インクジェット法、ノズルコート法が挙げられ、インクジェット法が好ましい。
【０１２８】
本発明の製造方法により製造される膜の厚さは、通常１ｎｍ〜１μｍである。
【０１２９】
＜発光素子の製造方法＞
本発明の発光素子の製造方法は、本発明の組成物を用いて塗布法により層を形成する工程を含む。
【０１３０】
本発明の発光素子の製造方法は、通常、発光層を形成する工程と、本発明の組成物を用いて塗布法により層を形成する工程を含む。本発明の組成物を用いて塗布法により形成さえる層は、正孔注入層、正孔輸送層、電子注入層及び電子輸送層からなる群から選ばれる１種以上の層であることが好ましく、電子注入層及び電子輸送層からなる群から選ばれる１種以上の層であることがより好ましい。
【０１３１】
塗布法としては、例えば、スピンコート法、キャスティング法、グラビア印刷法、バーコート法、スリットコート法、インクジェット法、ノズルコート法が挙げられ、インクジェット法が好ましい。
【０１３２】
本発明の発光素子の製造方法において、本発明の組成物を用いてインクジェット法により層を形成する場合、インクジェット装置のノズルは、本発明の組成物を微細液滴状にして供給できるノズルであればよい。インクジェット法を採用することにより、後処理工程なしに所望のパターンの膜を容易に形成することができるので、時間的・コスト的な観点から非常に生産性に優れ、かつ、非常に正確なパターンを形成することができる。
【０１３３】
インクジェット装置の噴射ノズルから供給させる組成物の液滴の大きさは、該ノズルの管径（内口径）、組成物の粘度、表面張力、及び、組成物の供給速度等に依存するが、最大直径が２０００μｍ以下であることが好ましい。
【０１３４】
インクジェット装置の噴射ノズルから基板表面に供給する組成物の速度は、噴射ノズル１つ当たり、１ｐｌ／分〜１０ｍｌ／分とすることが好ましい。組成物の供給速度を調整することにより、得られる膜の厚さを制御することができる。
【０１３５】
インクジェット装置の噴射ノズルからの組成物の供給は、通常、一定間隔で吐出（噴射）を繰り返す、いわゆるパルス供給により行う。パルス供給においては、パルス幅は、好ましくは１μｓ〜１ｍｓであり、より好ましくは２０μｓ〜５０μｓであり、パルス間隔は、好ましくは１μｓ〜１ｍｓであり、より好ましくは４０μｓ〜１００μｓである。
【０１３６】
本発明の製造方法により製造される発光素子は、通常、陽極と、陰極と、発光層と、本発明の組成物を用いて塗布法により形成される層とを有する。本発明の製造方法により製造される発光素子は、保護層、バッファー層、反射層、封止層、絶縁層等を更に備えていてもよい。
【０１３７】
本発明の発光素子の製造方法において、各層の形成方法としては、低分子化合物を用いる場合、例えば、粉末からの真空蒸着法、溶液又は溶融状態からの成膜による方法が挙げられ、高分子化合物を用いる場合、例えば、溶液又は溶融状態からの成膜による方法（例えば、スピンコート法、キャスティング法、グラビア法、バーコート法、スリットコート法、インクジェット法、ノズルコート法等の塗布法）が挙げられる。これらの中でも、各層の形成方法としては、溶液からの成膜による方法が好ましい。
積層する層の順番、数及び厚さは、発光効率及び素子寿命を勘案して調整すればよい。
【０１３８】
［基板］
本発明の製造方法により製造される発光素子が有し得る基板は、電極及び有機層を形成する際に化学的に変化しないもの、例えば、ガラス、プラスチック、高分子フィルム、金属フィルム、シリコン等の基板である。
【０１３９】
［正孔注入層、正孔輸送層］
正孔注入層及び正孔輸送層は、各々、例えば、上述の電荷輸送性化合物の１種又は２種以上を用いて形成することができる。
【０１４０】
正孔注入層及び正孔輸送層の厚さは、各々、例えば、１ｎｍ〜１μｍである。
【０１４１】
［発光層］
発光層は、発光材料を用いて形成することができる。発光材料は、低分子化合物と高分子化合物とに分類される。
【０１４２】
低分子化合物としては、例えば、ナフタレン及びその誘導体、アントラセン及びその誘導体、ペリレン及びその誘導体、並びに、イリジウム、白金又はユーロピウムを中心金属とし、かつ、フェニルピリジン、フェニルイミダゾール、フェニルトリアゾールフェニルキノリン、フェナントロリン、アセチルアセトン、ポルフィリン等を配位子とする金属錯体等の三重項発光錯体が挙げられる。これらの低分子化合物は、架橋基を有していてもよい。
【０１４３】
高分子化合物としては、例えば、フェニレン基、ナフタレンジイル基、フルオレンジイル基、フェナントレンジイル基、ジヒドロフェナントレンジイル基、カルバゾールジイル基、フェノキサジンジイル基、フェノチアジンジイル基、アントラセンジイル基、ピレンジイル基等を含む高分子化合物、側鎖又は主鎖に芳香族アミン構造を有するポリアリーレン及びその誘導体が挙げられる。これらの高分子化合物は、架橋基を有していてもよい。
【０１４４】
発光材料は、１種単独で用いても２種以上を併用してもよい。
【０１４５】
発光層は、発光材料及びホスト材料を用いて形成してもよい。ホスト材料は、低分子化合物と高分子化合物とに分類される。
【０１４６】
ホスト材料に用いられる低分子化合物としては、例えば、カルバゾール構造を有する化合物、トリアリールアミン構造を有する化合物、フェナントロリン構造を有する化合物、トリアリールトリアジン構造を有する化合物、アゾール構造を有する化合物、ベンゾチオフェン構造を有する化合物、ベンゾフラン構造を有する化合物、フルオレン構造を有する化合物、スピロフルオレン構造を有する化合物が挙げられる。
【０１４７】
ホスト材料に用いられる高分子化合物としては、例えば、アリーレン基、２価の複素環基及び２価の芳香族アミン基からなる群から選ばれる１種以上を構成単位として含む高分子化合物が挙げられる。
【０１４８】
発光層の厚さは、例えば、５ｎｍ〜１μｍである。
【０１４９】
［電子注入層、電子輸送層］
電子注入層及び電子輸送層は、各々、例えば、上述の電荷輸送性化合物の１種又は２種以上を用いて形成することができる。
【０１５０】
電子注入層及び電子輸送層の厚さは、各々、例えば、１ｎｍ〜１μｍである。
【０１５１】
［陽極］
陽極の材料は、例えば、導電性の金属酸化物、半透明の金属であってよく、好ましくは、酸化インジウム、酸化亜鉛、酸化スズ；インジウム・スズ・オキサイド（ＩＴＯ）、インジウム・亜鉛・オキサイド等の導電性化合物；銀とパラジウムと銅との複合体（ＡＰＣ）；ＮＥＳＡ、金、白金、銀、銅である。
【０１５２】
陽極の作製方法としては、公知の方法が利用でき、真空蒸着法、スパッタリング法、イオンプレーティング法、メッキ法、溶液からの成膜による方法（高分子バインダーとの混合溶液を用いてもよい）等が挙げられる。
【０１５３】
陽極の厚さは、例えば、１０ｎｍ〜１０μｍである。
【０１５４】
［陰極］
陰極の材料としては、例えば、リチウム、ナトリウム、カリウム、ルビジウム、セシウム、ベリリウム、マグネシウム、カルシウム、ストロンチウム、バリウム、アルミニウム、亜鉛、インジウム等の金属；それらのうち２種以上の合金；それらのうち１種以上と、銀、銅、マンガン、チタン、コバルト、ニッケル、タングステン、錫のうち１種以上との合金；並びに、グラファイト及びグラファイト層間化合物が挙げられる。
【０１５５】
陰極の作製方法としては、公知の方法が利用でき、真空蒸着法、スパッタリング法、イオンプレーティング法、溶液からの成膜による方法（高分子バインダーとの混合溶液を用いてもよい）が例示される。陰極が金属ナノ粒子、金属ナノワイヤー、導電性金属酸化物ナノ粒子である場合には、溶液からの成膜による方法が用いられる。
【０１５６】
陰極の厚さは、例えば１〜１０００ｎｍである。
【０１５７】
［用途］
本発明の製造方法により製造される発光素子は、コンピュータ、テレビ、携帯端末等のディスプレイ、液晶表示装置のバックライト用の面状光源又は面状の照明用光源として好適に用いることができる。フレキシブルな基板を用いれば、曲面状の光源及び表示装置としても使用できる。
【実施例】
【０１５８】
以下、実施例によって本発明を更に詳細に説明するが、本発明はこれらの実施例に限定されるものではない。
【０１５９】
実施例において、高分子化合物のポリスチレン換算の数平均分子量（Ｍｎ）及びポリスチレン換算の重量平均分子量（Ｍｗ）は、移動相にテトラヒドロフランを用い、下記のサイズエクスクルージョンクロマトグラフィー（ＳＥＣ）の測定条件により求めた。
【０１６０】
＜測定条件＞
測定する高分子化合物を約０．０５質量％の濃度でテトラヒドロフランに溶解させ、ＳＥＣに１０μＬ注入した。移動相は、１．０ｍＬ／分の流量で流した。カラムとして、ＰＬｇｅｌ  ＭＩＸＥＤ−Ｂ（ポリマーラボラトリーズ製）を用いた。検出器にはＵＶ−ＶＩＳ検出器（東ソー製、商品名：ＵＶ−８３２０ＧＰＣ）を用いた。
【０１６１】
ＮＭＲは、下記の方法で測定した。
５〜１０ｍｇの測定試料を約０．５ｍＬの重クロロホルム（ＣＤＣｌ3）、重テトラヒドロフラン、重ジメチルスルホキシド、重アセトン、重Ｎ，Ｎ−ジメチルホルムアミド、重トルエン、重メタノール、重エタノール、重２−プロパノール又は重塩化メチレンに溶解させ、ＮＭＲ装置（Ａｇｉｌｅｎｔ製、商品名：ＩＮＯＶＡ３００又はＭＥＲＣＵＲＹ  ４００ＶＸ）を用いて測定した。
【０１６２】
化合物の純度の指標として、高速液体クロマトグラフィー（ＨＰＬＣ）面積百分率の値を用いた。この値は、特にことわらない限り、ＨＰＬＣ（島津製作所製、商品名：ＬＣ−２０Ａ）でのＵＶ＝２５４ｎｍにおける値とする。この際、測定する化合物は、０．０１〜０．２質量％の濃度になるようにテトラヒドロフラン又はクロロホルムに溶解させ、濃度に応じて１〜１０μＬの溶液をＨＰＬＣに注入した。ＨＰＬＣの移動相には、アセトニトリル／テトラヒドロフランの混合物を、比率を１００／０〜０／１００（容積比）で変化させながら用い、１．０ｍＬ／分の流量で流した。カラムは、Ｋａｓｅｉｓｏｒｂ  ＬＣ  ＯＤＳ  ２０００（東京化成工業製）又は同等の性能を有するＯＤＳカラムを用いた。検出器には、フォトダイオードアレイ検出器（島津製作所製、商品名：ＳＰＤ−Ｍ２０Ａ）を用いた。
【０１６３】
組成物の粘度は、粘度測定装置（米国ブルックフィールド社製、商品名：LVDV-II＋Pro  CP）を用いて測定した。
【０１６４】
組成物のインクジェット法での吐出性、及び、インクジェット装置の詰まりは、インクジェット塗布装置（富士フィルム社製、商品名：ダイマティックス  マテリアルプリンター、DMP-2831；カートリッジ：DMCLCP-11610）を用いて評価した。
【０１６５】
＜合成例１＞  単量体ＣＭ１及びＣＭ２の合成
単量体ＣＭ１及びＣＭ２は、下記文献に記載された方法に従って合成し、９９．５％以上のＨＰＬＣ面積百分率値を示したものを用いた。
【０１６６】
単量体ＣＭ１は、特開２０１２−０３３８４５号公報記載の方法に従って合成した。
単量体ＣＭ２は、特開２０１０−１８９６３０号公報記載の方法に従って合成した。
【０１６７】
【化２７】
2018125300.tif 000028
【０１６８】
＜合成例２＞  高分子化合物１の合成
反応容器内を不活性ガス雰囲気とした後、単量体ＣＭ１（９．２３ｇ）、単量体ＣＭ２（４．５８ｇ）、ジクロロビス(トリス−ｏ−メトキシフェニルホスフィン)パラジウム（８．６ｍｇ）及びトルエン（１７５ｍＬ）を加え、１０５℃に加熱した。
その後、そこに、１２質量％炭酸ナトリウム水溶液（４０．３ｍＬ）を滴下し、２９時間還流させた。
その後、そこに、フェニルボロン酸（０．４７ｇ）及びジクロロビス(トリス−ｏ−メトキシフェニルホスフィン)パラジウム（８．７ｍｇ）を加え、１４時間還流させた。
その後、そこに、ジエチルジチアカルバミン酸ナトリウム水溶液を加え、８０℃で２時間撹拌した。得られた反応液を冷却後、メタノールに滴下したところ、沈澱が生じた。得られた沈殿物をろ取し、メタノール及び水のそれぞれで洗浄した後、乾燥させることにより固体を得た。得られた固体をクロロホルムに溶解させ、予めクロロホルムを通液したアルミナカラム及びシリカゲルカラムに順番に通すことにより精製した。得られた精製液をメタノールに滴下し、撹拌したところ、沈殿が生じた。得られた沈殿物をろ取し、乾燥させることにより、高分子化合物Ｐ１（７．１５ｇ）を得た。高分子化合物Ｐ１のＭｎは３．２×１０4、Ｍｗは６．０×１０4であった。
【０１６９】
高分子化合物Ｐ１は、仕込み原料の量から求めた理論値では、単量体ＣＭ１から誘導される構成単位と、単量体ＣＭ２から誘導される構成単位とが、５０：５０のモル比で構成されてなる共重合体である。
【０１７０】
反応容器内をアルゴンガス雰囲気下とした後、高分子化合物Ｐ１（３．１ｇ）、テトラヒドロフラン（１３０ｍＬ）、メタノール（６６ｍＬ）、水酸化セシウム一水和物（２．１ｇ）及び水（１２．５ｍＬ）を加え、６０℃で３時間撹拌した。
その後、そこに、メタノール（２２０ｍＬ）を加え、２時間攪拌した。得られた反応混合物を濃縮した後、イソプロピルアルコールに滴下し、攪拌したところ、沈殿が生じた。得られた沈殿物をろ取し、乾燥させることにより、高分子化合物１（３．５ｇ）を得た。高分子化合物１の1Ｈ−ＮＭＲ解析により、高分子化合物Ｐ１中のエチルエステル部位のシグナルが消失し、反応が完結したことを確認した。
【０１７１】
高分子化合物１は、高分子化合物Ｐ１の仕込み原料の量から求めた理論値では、下記式で表される構成単位と、単量体ＣＭ２から誘導される構成単位とが、５０：５０のモル比で構成されてなる共重合体である。
【０１７２】
【化２８】
2018125300.tif 000029
【０１７３】
＜実施例１＞  組成物１の調製
１Ｈ，１Ｈ，５Ｈ−オクタフルオロペンタノール（沸点：１４０〜１４１℃、表面張力：２２．１ｍＮ/ｍ）及び１Ｈ，１Ｈ，７Ｈ−ドデカフルオロヘプタノール（沸点：１６９〜１７０℃、表面張力：１８．２ｍＮ/ｍ）の混合溶媒（質量比７０：３０）に、高分子化合物１を０．０５質量%で溶解させることにより、組成物１（粘度：０．０１７７Ｐａ・ｓ）を調製した。
【０１７４】
＜実施例２＞  組成物２の調製
実施例１において、混合溶媒の質量比を５０：５０としたこと以外は、実施例１と同様にして、組成物２（粘度：０．０２２１Ｐａ・ｓ）を調製した。
【０１７５】
＜実施例３＞  組成物３の調製
実施例１において、混合溶媒の質量比を３０：７０としたこと以外は、実施例１と同様にして、組成物３（粘度：０．０２４７Ｐａ・ｓ）を調製した。
【０１７６】
＜実施例４＞  組成物４の調製
実施例１において、混合溶媒を１Ｈ，１Ｈ，５Ｈ−オクタフルオロペンタノール、１Ｈ，１Ｈ，７Ｈ−ドデカフルオロヘプタノール及び水の混合溶媒（質量比２７：７０：３）としたこと以外は、実施例１と同様にして、組成物４（粘度：０．０１１１Ｐａ・ｓ）を調製した。
【０１７７】
＜実施例５＞  組成物５の調製
１Ｈ，１Ｈ，５Ｈ−オクタフルオロペンタノール及び１Ｈ，１Ｈ，７Ｈ−ドデカフルオロヘプタノールの混合溶媒（質量比６０:４０）に、高分子化合物１と同様の方法で合成した高分子化合物２（ＡｒE1が２，７−フルオレンジイル基であり、ｎＥ１が１である、式（ＥＴ−１）で表される構成単位を含む高分子化合物）を０．２質量％で溶解させることにより、組成物５（粘度：０．０２０Ｐａ・ｓ）を調製した。
【０１７８】
＜実施例６＞  組成物６の調製
１Ｈ，１Ｈ，５Ｈ−オクタフルオロペンタノール、１Ｈ，１Ｈ，７Ｈ−ドデカフルオロヘプタノール、プロピレングリコール（沸点：１８８〜１８９℃、表面張力７２．０ｍＮ/ｍ）及び水の混合溶媒の混合液媒（質量比５３：３８．５：４．８：３．７）に、
高分子化合物２と、高分子化合物１と同様の方法で合成した高分子化合物３（ＡｒE1が２，７−フルオレンジイル基であり、ｎＥ１が１である、式（ＥＴ−１）で表される構成単位からなる高分子化合物）との混合物（質量比５０：５０）を、
濃度０．２質量％で溶解させることにより、組成物６（粘度：０．０１６Ｐａ・ｓ）を調製した。
【０１７９】
＜比較例１＞  組成物Ｃ１の調製
１Ｈ，１Ｈ，５Ｈ−オクタフルオロペンタノールに、高分子化合物１を０．０５質量％で溶解させることにより、組成物Ｃ１（粘度：０．０１４３Ｐａ・ｓ）を調製した。
【０１８０】
＜比較例２＞  組成物Ｃ２の調製
１Ｈ，１Ｈ，７Ｈ−ドデカフルオロヘプタノールに、高分子化合物１を０．０５質量％で溶解させることにより、組成物Ｃ２（粘度：０．０３２９Ｐａ・ｓ）を調製した。
【０１８１】
＜合成例３＞  高分子化合物４の合成
高分子化合物４は、「Ｃｈｅｍｉｓｔｒｙ  ｏｆ  Ｍａｔｅｒｉａｌｓ、２００４年、１６巻、７０８頁」記載の方法に従って合成した。高分子化合物４のＭｎは２．５×１０３、Ｍｗは３．１×１０３であった。
【０１８２】
高分子化合物４は、下記式で表される構成単位からなる高分子化合物である。
【０１８３】
【化２９】
2018125300.tif 000030
【０１８４】
＜実施例７＞  組成物７の調製
１Ｈ，１Ｈ−ペンタフルオロプロパノール（沸点：８１〜８３℃、表面張力：１７．３ｍＮ/ｍ）及び１Ｈ，１Ｈ，７Ｈ−ドデカフルオロヘプタノールの混合溶媒（質量比６０：４０）に、高分子化合物１を０．０５質量％で溶解させることにより、組成物７（粘度：０．００９０Ｐａ・ｓ）を調製した。
【０１８５】
＜実施例８＞  組成物８の調製
１Ｈ，１Ｈ，５Ｈ−オクタフルオロペンタノール及び１Ｈ，１Ｈ，７Ｈ−ドデカフルオロヘプタノールの混合溶媒（質量比６０：４０）に、高分子化合物４を０．０５質量％で溶解させることにより、組成物８（粘度：０．０２００Ｐａ・ｓ）を調製した。
【０１８６】
＜比較例３＞  組成物Ｃ３の調製
１Ｈ，１Ｈ−ペンタフルオロプロパノールに、高分子化合物１を０．０５質量％で溶解させることにより、組成物Ｃ３（粘度：０．００４１Ｐａ・ｓ）を調製した。
【０１８７】
＜比較例４＞  組成物Ｃ４の調製
１Ｈ，１Ｈ，５Ｈ−オクタフルオロペンタノールに高分子化合物４を濃度０．０５質量％で溶解させ、組成物Ｃ４（粘度：０．０１７０Ｐａ・ｓ）を調製した。
【０１８８】
＜比較例５＞  組成物Ｃ５の調製
１Ｈ，１Ｈ，７Ｈ−ドデカフルオロヘプタノールに高分子化合物４を濃度０．０５質量％で溶解させ、組成物Ｃ５（粘度：０．０３１５Ｐａ・ｓ）を調製した。
【０１８９】
＜インクジェット吐出性の評価＞
各組成物の液滴をインクジェット法で吐出させ、吐出性を以下の基準でによって評価した。結果を表１に示す。
○：吐出開始から５分間以上連続的に、液滴としての吐出が得られた。
×：液滴としての吐出が得られないか、又は、吐出開始から５分間未満で、液滴としての吐出が得られなくなった。
【０１９０】
＜インクジェット詰まり発生の評価＞
各組成物の液滴をインクジェット法で１分間吐出させた後、吐出を停止し、吐出停止中のインクジェットヘッドの詰まり発生を、以下の基準で評価した。得られた結果を表１に示す。
○：１分間吐出後、２３℃、湿度６０％の環境下で１時間放置した時点で、詰まりが発生しなかった。
×：１分間吐出後、２３℃、湿度６０％の環境下で１時間放置した時点で、詰まりが発生した。
【０１９１】
【表１】
2018125300.tif 000031
【０１９２】
＜成膜性の評価＞
４−メトキシトルエン及びシクロへキシルベンゼンの混合溶媒（質量比２０:８０）に、固形分としてりん光発光材料を１．５質量％となるように溶解させることにより、溶液を調製した。ガラス基板上に、調製された溶液をインクジェット法で塗布した後、１０Ｐａで真空乾燥し、次いで、標準気圧下で１３０℃、１０分間焼成を行うことにより、厚さ１００ｎｍのりん光発光材料層を形成した。りん光発光材料層上に、組成物５をインクジェット法で縦幅３０mm、横幅５０mmの矩形に塗布した後、１０Ｐａで真空乾燥し、次いで、標準気圧下で１３０℃、１０分間焼成を行うことにより、厚さ１０ｎｍの膜１を形成した。
【０１９３】
組成物の種類、及び、膜の厚さを表２に示す内容に変更した以外は、膜１と同様にして、膜２〜８を形成した。
【０１９４】
膜１〜８の各々について、インクジェット塗布時の横幅（５０ｍｍ）と、真空乾燥及び焼成を行った後の各膜の横幅との差をシュリンク量（成膜性評価の指標）として測定した。得られた結果を表２に示す。
【０１９５】
【表２】
2018125300.tif 000032
【産業上の利用可能性】
【０１９６】
本発明によれば、インクジェット法での吐出性に優れ、インクジェット装置の詰まりが発生し難い組成物、並びに、該組成物を用いた膜及び発光素子の製造方法を提供することができる。